(57)【要約】【課題】  従来の水処理膜に比べ、分離機能の向上により透過水の水質を安定させるために、簡素なプロセスで優れたウイルス除去性能、純水透過性能、及び物理的強度を有するポリフッ化ビニリデン系複合膜を提供することを目的とする。【解決手段】  溶融粘度２５００Ｐａ・ｓ以上のポリフッ化ビニリデン系樹脂を５０重量％以上８８重量％以下、かつセルロースエステルを１２重量％以上５０重量％以下含有し、平均孔径０．０１μｍ以上１μｍ以下の三次元網目構造を有し、厚さが５μｍ以上１００μｍ以下であって、実質的に５μｍ以上のマクロボイドを有しない分離機能層が、平均直径０．１μｍ以上５μｍ以下の球状構造を有するポリフッ化ビニリデン系支持膜に積層されて形成されていることを特徴とするポリフッ化ビニリデン系複合膜。【選択図】図１
2010094670.tif 000002
【特許請求の範囲】
【請求項１】
溶融粘度２５００Ｐａ・ｓ以上のポリフッ化ビニリデン系樹脂を５０重量％以上８８重量％以下、かつセルロースエステルを１２重量％以上５０重量％以下含有し、平均孔径０．０１μｍ以上１μｍ以下の三次元網目構造を有し、厚さが５μｍ以上１００μｍ以下であって、実質的に５μｍ以上のマクロボイドを有しない分離機能層が、平均直径０．１μｍ以上５μｍ以下の球状構造を有するポリフッ化ビニリデン系支持膜に積層されて形成されていることを特徴とするポリフッ化ビニリデン系複合膜。
【請求項２】
溶融粘度２５００Ｐａ・ｓ以上のポリフッ化ビニリデン系樹脂を８重量％以上１４重量％以下、かつセルロースエステルを２重量％以上１２重量％以下含有し、溶液粘度が１Ｐａ・ｓ以上１００Ｐａ・ｓ以下のコート溶液を、ポリフッ化ビニリデン系支持膜にコーティングしながら、２秒以下の空走時間を経て凝固浴中で凝固させることで、該ポリフッ化ビニリデン系支持膜に分離機能層を形成するポリフッ化ビニリデン系複合膜の製造方法。
【発明の詳細な説明】
【技術分野】
【０００１】
本発明は、水処理分野、医薬品製造分野、食品工業分野などに好適に用いられる分離膜に関する。さらに詳しくは、液体中のウイルスなどの微小物を効率的に除去する分野に好適に使用できるポリフッ化ビニリデン系複合膜の製造方法に関する。
【背景技術】
【０００２】
近年、河川水や地下水の除濁、工業用水の清澄化、排水の高度処理などの浄水分野にフッ素系樹脂の中空糸膜モジュールが適用されるようになってきた。これら浄水分野で用いられる中空糸膜モジュールには、長期運転を目的に酸、アルカリ、塩素、界面活性剤などの薬品洗浄を中空糸膜モジュールに施し、再生を繰り返して使用される。このために使用される中空糸膜には、高い耐薬品性能（化学的強度）、物理強度が要求され、加えてクリプトスポリジウムなどの病原性微生物が透過処理水に混入しない分離特性が必要とされている。また飲料水製造、医薬品製造、食品工業分野では、製造工程内にウイルスなどの病原体が混入すると製造ラインが汚染され、ウイルス感染症などを引き起こす危険性がある。このために種々の殺菌技術が用いられ、物理的にウイルスを細孔で除去できる分離膜の利用が注目されるようになってきた。このように分離膜には、優れた分離性能、化学的強度（耐薬品性）、物理強度、及び透過性能が求められている。
【０００３】
この様な特性要求に対して化学的強度（耐薬品性）、物理強度を併せ有するポリフッ化ビニリデン系樹脂の分離膜が用いられるようになって来た。しかしながらポリフッ化ビニリデン樹脂製の分離膜は、化学的強度（耐薬品性）、物理強度が高いものの、膜面に疎水性相互作用があって汚れ易く、透水性能が低下する。
【０００４】
このためにポリフッ化ビニリデン樹脂の親水化など耐汚れ性、透水性、或いはウイルス除去性の改善が行われてきた。例えば特許文献１に記載の方法では、酢酸セルロースとポリフッ化ビニリデン系樹脂をブレンドした分離膜の製造方法が開示されている。しかし、単層系の膜で親水性の効果が発現するまで酢酸セルロースをブレンドした場合、酸、アルカリ、塩素などの耐薬品性が低く、機械的強度が低下する懸念がある。また特許文献２には、表層に親水性高分子を含有するフッ素系樹脂を形成させて、高い物理強度や透水性能などを有する複合膜が開示されている。しかし、この複合膜はマクロボイドを含み膜細孔が粗いためにウイルスなどの微小物を除去する分離特性が低い。また特許文献３では、表層に親水性高分子を含有するフッ素系樹脂で形成させた複合膜が高い分離特性を有すること開示されている。しかしながらウイルス除去性については未だ不十分であった。また特許文献４には、医療用途の中空糸膜の記載がある。しかし、高いウイルス除去性能を示すものの膜厚が薄いため物理的強度が低く、さらに透過性能も低い。
【先行技術文献】
【特許文献】
【０００５】
【特許文献１】特開平２−７８４２５号公報
【特許文献２】特開２００６−２３９６８０号公報
【特許文献３】特開２００６−２６３７２１号公報
【特許文献４】国際公開第０３／２６７７９号パンフレット
【発明の概要】
【発明が解決しようとする課題】
【０００６】
本発明は上記のような問題点に鑑み、簡素なプロセスで優れたウイルス除去性能、純水透過性能、及び物理的強度を有するポリフッ化ビニリデン系複合膜を提供することを目的とする。
【課題を解決するための手段】
【０００７】
上記の課題を達成するために以下の（１）から（２）の構成からなる。
（１）溶融粘度２５００Ｐａ・ｓ以上のポリフッ化ビニリデン系樹脂を５０重量％以上８８重量％以下、かつセルロースエステルを１２重量％以上５０重量％以下含有し、平均孔径０．０１μｍ以上１μｍ以下の三次元網目構造を有し、厚さが５μｍ以上１００μｍ以下であって、実質的に５μｍ以上のマクロボイドを有しない分離機能層が、平均直径０．１μｍ以上５μｍ以下の球状構造を有するポリフッ化ビニリデン系支持膜に積層されて形成されていることを特徴とするポリフッ化ビニリデン系複合膜。
（２）溶融粘度２５００Ｐａ・ｓ以上のポリフッ化ビニリデン系樹脂を８重量％以上１４重量％以下、かつセルロースエステルを２重量％以上１２重量％以下含有し、溶液粘度が１Ｐａ・ｓ以上１００Ｐａ・ｓ以下のコート溶液を、ポリフッ化ビニリデン系支持膜にコーティングしながら、２秒以下の空走時間を経て凝固浴中で凝固させることで、該ポリフッ化ビニリデン系支持膜に分離機能層を形成することを特徴とするポリフッ化ビニリデン系複合膜の製造方法。
【発明の効果】
【０００８】
本発明の製造方法により、簡素なプロセスで優れたウイルス除去性能、純水透過性能、及び物理的強度を有するポリフッ化ビニリデン系複合膜およびその製造方法を提供することができる。
【図面の簡単な説明】
【０００９】
【図１】本発明に係る中空糸状分離膜に関する一様態の横断面（一部）を示す電子顕微鏡写真（倍率６００倍）である。
【図２】本発明に係る中空糸状分離膜に関する一様態の横断面（一部）を示す電子顕微鏡写真（倍率３０００倍）である。
【図３】実施例で用いたろ過抵抗上昇度の評価モジュールの概略図である。
【発明を実施するための形態】
【００１０】
以下、本発明のポリフッ化ビニリデン系樹脂複合膜、およびポリフッ化ビニリデン系樹脂複合膜の製造方法の具体的な実施形態について述べる。
【００１１】
本発明におけるポリフッ化ビニリデン系樹脂とは、フッ化ビニリデンホモポリマーおよび／またはフッ化ビニリデン共重合体を含有する樹脂で、複数のフッ化ビニリデン共重合体を含有しても構わない。フッ化ビニリデン共重合体は、フッ化ビニリデンの残基構造を有するポリマーであり、典型的にはフッ化ビニリデンモノマーとそれ以外のフッ素系モノマーなどとの共重合体である。かかる共重合体としては、例えば、フッ化ビニル、四フッ化エチレン、六フッ化プロピレン、三フッ化塩化エチレンから選ばれた１種類以上とフッ化ビニリデンとの共重合体が挙げられる。また、本発明の効果を損なわない程度に、前記フッ素系モノマー以外の例えばエチレンなどのモノマーが共重合されていても良い。なかでも化学的強度および物理的強度の高さからフッ化ビニリデンホモポリマーからなる樹脂が好ましく用いられる。
【００１２】
上述したポリフッ化ビニリデン系樹脂を支持膜に用いる場合、物理的強度や透水性を考慮すると重量平均分子量が５万から７０万の範囲内にあることが好ましく、溶媒への溶解性や紡糸性を考慮すると重量平均分子量１０万〜５０万のものが好ましく用いられる。
【００１３】
またコート層に用いるポリフッ化ビニリデン系樹脂の場合、溶融粘度２５００Ｐａ・ｓ以上のポリフッ化ビニリデン系樹脂が用いられるが、一般的に溶融粘度と重量平均分子量との関係が一義的に決まることから、溶融粘度２５００Ｐａ・ｓ以上に相当する重量平均分子量のポリフッ化ビニリデン系樹脂を用いても良い。溶融粘度２５００Ｐａ・ｓ以上となるポリフッ化ビニリデン系樹脂の重量平均分子量としては、一般的に７０万以上であるが、９０万以上であればより確実に達成される。溶融粘度が２５００Ｐａ・ｓ以上、あるいは重量平均分子量が７０万以上であるとマクロボイド発生を抑制しウイルス除去などの分離特性を向上させることができる。ここで、ポリフッ化ビニリデン系樹脂の溶融粘度の上限については特に制限はないが、７０００Ｐａ・ｓを超える、あるいは重量平均分子量が１３０万を超えると、溶媒への溶解性の低下、或いは複合膜にした場合の透水性が低下する懸念がある。
【００１４】
本発明の支持膜は、主にポリフッ化ビニリデン系樹脂溶液の冷却による熱誘起相分離法により製造される。ここでは重量平均分子量５万から７０万のポリフッ化ビニリデン系樹脂を２０重量％以上６０重量％以下の濃度で、ポリフッ化ビニリデン系樹脂の貧溶媒もしくは良溶媒に結晶化温度以上の温度で溶解する。ポリフッ化ビニリデン系樹脂濃度は高くなれば、物理強度の高い支持膜が得られるが、分離膜の空孔率が小さくなり透過性能が低下傾向を示すので考慮する必要がある。従ってポリフッ化ビニリデン系樹脂濃度は３０重量％以上５０重量％以下の範囲とすることが好ましい。
【００１５】
該ポリフッ化ビニリデン系樹脂溶液をＴダイ、二重管式口金などで、シート状或いは中空糸状に賦形して、冷却浴中で冷却固化する。冷却浴には０℃以上３０℃以下で、濃度が５０重量％以上９５重量％以下の貧溶媒あるいは良溶媒と、濃度が５重量％以上５０重量％以下の非溶媒からなる混合液体が好ましい。また、中空糸状に成形する際には、該ポリフッ化ビニリデン系樹脂溶液と同時に二重管式口金の中心パイプから中空部形成液体を吐出させる方法が好ましい。中空部形成液体には、冷却浴同様、濃度が５０重量％以上９５重量％以下の貧溶媒あるいは良溶媒と、濃度が５重量％以上５０重量％以下の非溶媒からなる混合液体が好ましい。さらに貧溶媒としては樹脂溶液と同じ貧溶媒を用いることが好ましく採用される。
【００１６】
以上の支持膜の製造方法に加えて、透過性能を向上させるために延伸を行うことも好ましい。延伸温度は、好ましくは５０℃以上１６５℃以下が好ましい。５０℃以上であると延伸配向が均一に起こりやすくなり、１６５℃以下であるとポリフッ化ビニリデンの融点近くになるので、膜表面の微細孔の部分消失などを抑制することができる。延伸倍率は１．１倍以上４倍以下が好ましく、より好ましくは１．１倍以上２倍以下である。１．１倍以上であると透過性能が向上し、４倍以下であると座屈圧力などの物理強度の低下を抑制することができる。
【００１７】
本発明における貧溶媒とは、ポリフッ化ビニリデン系樹脂を６０℃未満の低温では５重量％以上溶解させることができないが、６０℃以上かつポリフッ化ビニリデン系樹脂の融点以下（例えばポリフッ化ビニリデン系樹脂がポリフッ化ビニリデンホモポリマー単独で構成される場合は１７８℃程度）の高温領域で５重量％以上溶解させることができる溶媒のことである。ここで、本発明における貧溶媒を例示すると、シクロヘキサノン、イソホロン、γ−ブチロラクトン、メチルイソアミルケトン、プロピレンカーボネート、等の中鎖長のアルキルケトン、エステル、および有機カーボネート等およびその混合溶媒が挙げられる。
【００１８】
良溶媒としては、ポリフッ化ビニリデン系樹脂を溶解し、好ましくは非溶媒誘起相分離により三次元網目構造を形成するものであればとくに制限されないが、ジメチルスルホキシド、Ｎ，Ｎ−ジメチルホルムアミド、Ｎ，Ｎ−ジメチルアセトアミド、Ｎ−メチル−２−ピロリドン、メチルエチルケトン、アセトン、テトラヒドロフラン、テトラメチル尿素、リン酸トリメチル等の低級アルキルケトン、エステル、アミド等およびそれらの混合溶媒が挙げられる。ここで良溶媒とは、６０℃未満の低温でもポリフッ化ビニリデン系樹脂を５重量％以上溶解させることが可能な溶媒である。
【００１９】
また非溶媒は、ポリフッ化ビニリデン系樹脂の融点または溶媒の沸点まで、ポリフッ化ビニリデン系樹脂を溶解も膨潤もさせない溶媒と定義する。ここでポリフッ化ビニリデン系樹脂の非溶媒としては、水、ヘキサン、ペンタン、ベンゼン、トルエン、メタノール、エタノール、四塩化炭素、ｏ−ジクロルベンゼン、トリクロルエチレン、エチレングリコール、ジエチレングリコール、トリエチレングリコール、プロピレングリコール、ブチレングリコール、ペンタンジオール、ヘキサンジオール、低分子量のポリエチレングリコール等の脂肪族炭化水素、芳香族炭化水素、脂肪族多価アルコール、芳香族多価アルコール、塩素化炭化水素、またはその他の塩素化有機液体およびその混合溶媒などが挙げられる。
【００２０】
本発明に用いられるコート溶液は、溶融粘度２５００Ｐａ・ｓ以上のポリフッ化ビニリデン系樹脂を８重量％以上１４重量％以下、かつセルロースエステルを２重量％以上１２重量％以下含有する樹脂溶液である。通常、単一組成のポリフッ化ビニリデン系樹脂溶液をコート溶液に用いて非溶媒誘起相分離法で凝固させる場合、コート溶液の凝集性が高いために形成する膜壁に多数のマクロボイドが発生して、高い分離特性と透過性能を発現させることが難しい。なお、本発明においてマクロボイドとは、分離機能層中に形成された孔径が５μｍを超える粗大な孔のことを指す。また溶融粘度の高いポリフッ化ビニリデン系樹脂を用いることでマクロボイドを少なくすることができるが、膜壁に緻密層を形成するなどのために透過性能が低下する。本発明では親水性ポリマーであるセルロースエステルをブレンドすることでポリフッ化ビニリデン樹脂の凝集性を低下させ、相溶性を高めることができる。さらに溶融粘度の高いポリフッ化ビニリデン系樹脂を用いることで分離機能層の細孔を均一的に形成し、従来膜に比べ高い分離特性と透過性能を発現させることが可能になる。
【００２１】
本発明では、ポリフッ化ビニリデン系樹脂の溶融粘度が２５００Ｐａ・ｓ以上であることが必要であり、好ましくは３０００Ｐａ・ｓ以上、さらに好ましくは３３００Ｐａ・ｓ以上である。溶融粘度が２５００Ｐａ・ｓ以上であることで物理的強度が向上し、ウイルス除去などの分離特性を低下させるボイドの発生を抑制できるため、本発明が達成される。また上限については特に制限はないが、７０００Ｐａ・ｓを超えると、樹脂の溶解性低下などの製造上の懸念がある。ここで、ポリフッ化ビニリデン系樹脂の溶融粘度は、ＡＳＴＭ  Ｄ３８３５／２３２℃に剪断速度１００秒−１の条件下で測定することができる。
【００２２】
またコート溶液におけるポリフッ化ビニリデン系樹脂の濃度が、８重量％以上１４重量％以下であることが必要であり、好ましくは８重量％以上１２重量％以下である。ポリフッ化ビニリデン系樹脂の濃度が８重量％以上であると物理特性が向上し、一方で１４重量％以下であると分離特性、透水性が向上するため、本発明が達成される。
【００２３】
また本発明でコート溶液中にブレンドするセルロースエステルのコート溶液における濃度は、２重量％以上１２重量％以下であることが必要であり、好ましくは３重量％以上１２重量％以下、さらに好ましくは５重量％以上１２重量％以下である。セルロースエステルを２重量％以上にすると、ポリフッ化ビニリデン系樹脂の凝集性が低下して大きなボイド発生を抑制し、均一的な細孔形成によりウイルスの分離特性、及び耐ファウリング性が向上する。一方で１２重量％以下にすると耐薬品性、物理的強度の低下を軽減することができるため、本発明が達成される。ここでセルロースエステルとは、繰り返し単位中に３つのエステル基を有し、それらの加水分解の程度を調整したセルロースアセテート、セルロースアセテートプロピオネート、セルロースアセテートブチレートから少なくとも１種以上選ばれるものである。
【００２４】
本発明の製造方法では、溶液粘度が１Ｐａ・ｓ以上１００Ｐａ・ｓ以下のコート溶液を、ポリフッ化ビニリデン系支持膜にコーティングしながら、２秒以下の空走時間を経て凝固浴中で凝固させる。中空糸状に賦形する場合、溶液粘度に合わせて、例えば特開２００４−３１４０５９号公報に記載の弾性体で構成されるコートノズル、或いは金属、セラミックスなどで構成される円形ノズルを用いてコーティングすることが可能である。またシート状に賦形する場合、例えばＴダイから引き出した支持膜にスリットコータでコーティングすることが可能である。
【００２５】
コート溶液の溶液粘度は１Ｐａ・ｓ以上１００Ｐａ・ｓ以下であることが必要であり、好ましくは５Ｐａ・ｓ以上８０Ｐａ・ｓ以下である。コート溶液の粘度が１Ｐａ・ｓ以上であると支持膜への過度なコート溶液の浸透を抑制することができ、また１００Ｐａ・ｓ以下であるとズリ応力の増加によるコーティング斑を軽減して、本発明が達成される。ここで、コート溶液の溶液粘度は、溶液を５０℃に保温して回転式デジタル粘度計（型式：ＰＶ-II＋Ｐｒｏ，米国ブルックフィールド社製）で測定することができる。
【００２６】
コーティング後の空走時間は２秒以下が必要であり、好ましくは１秒以下である。コーティング後に２秒以下で凝固させると、気相中の湿気に誘起されたコート溶液の相分離の進展によるボイドの発達を抑制して、分離特性を向上させることができるため、本発明が達成される。なお凝固液としては、上述した４０重量％以下の良溶媒と非溶媒との混合液が好ましく用いられるが、取り扱い容易な水を単独で用いることも好ましい。凝固浴温度は５℃以上、８０℃以下であることが好ましい。５℃以上、８０℃以下とすることでコート溶液粘度に合わせて、相分離を制御することにより膜壁の細孔を制御できるため、マクロボイドを減らすことができる。
【００２７】
本発明に係るポリフッ化ビニリデン系樹脂の複合膜について、以下に説明する。図１、図２は、本発明の複合中空糸膜の形態を説明する図面代用走査型電子顕微鏡写真である。
【００２８】
図１は本発明に係る中空糸状複合膜を構成する膜壁断面構造を示す図面代用写真（６００倍）であり、図２は本発明に係る中空糸状複合膜を構成する膜壁断面構造を示す図面代用写真（３０００倍）である。
【００２９】
これらの複合膜の構造は、溶融粘度２５００Ｐａ・ｓ以上のポリフッ化ビニリデン系樹脂を５０重量％以上８８重量％以下、かつセルロースエステルを１２重量％以上５０重量％以下含有する三次元網目構造の分離機能層と、それに続く球状構造の支持膜とで形成される。ポリフッ化ビニリデン系樹脂が５０重量％以上であると分離特性や物理強度が向上し、８８重量％以下であると透水性が向上する三次元網目構造を形成する。またセルロースエステルを１２重量％以上含有することで耐ファウリング性が向上し、５０重量％以下含有すると耐薬品性が向上する。本発明における複合膜は、球状構造の支持膜に分離機能層が積層されるものであるから、界面では層同士が互いに入り込むことで積層形成される。つまり球状構造の支持膜の場合では、球状の平均直径が大きくなると広い間隔で支持膜が接合するために、分離機能層が深く入り組む形で積層される。一方で球状の平均直径が小さくなると接合間隔が狭くなり、界面で相互に入り組んだ形で浅く構造が形成される。ここで三次元網目構造とは、固形分が三次元的に網目状に広がっている構造をいう。また三次元網目構造は網を形成する固形分に仕切られた細孔およびボイドを有する。また、球状構造とは、多数の球状もしくは略球状の固形分が、直接もしくは筋状に固形分を介して連結している構造のこという。
【００３０】
本発明に係る分離機能層は、平均孔径０．０１μｍ以上１μｍ以下の三次元網目構造を有し、かつ厚さ５μｍ以上１００μｍ以下であることが必要であるが、この場合、本発明に係る分離機能層は、最も小さいポリオウイルスの大きさ（約０．０３μｍ）よりも少し大きい孔径を含む三次元網目構造の分離機能層が、ある程度以上の厚みをもって存在することになる。実際には、かかる性質を有することで、より好ましくウイルスなどの除去を行えることから、本発明に係る分離機能層においては、ウイルスより小さい孔径でろ過を行うシービング（篩い分け）ろ過よりも、小さい粒子やウイルスを細孔内で捕捉する、いわゆるデプスろ過が支配的に起こると考えられる。
【００３１】
上記の理由から、本発明に係る分離機能層中の三次元網目構造の平均孔径は、０．０１μｍ以上１μｍ以下であることが必要であり、好ましくは０．０３μｍ以上０．５μｍ以下、さらに好ましくは０．０５μｍ以上、０．２μｍ以下である。平均孔径が０．０１μｍ未満であると膜透過性が低下しやすくなる傾向があり、逆に１μｍを超えるとウイルスの阻止率が低下してしまう懸念がある。ここで、分離機能層中の三次元網目構造の平均孔径は、走査型電子顕微鏡を用いて、複合膜の断面を６，０００倍、１０，０００倍で画像写真撮影し、外表層から５μｍの深さで任意に選んだ計２０カ所の孔の長径と短径を測定した結果を数平均して求めることができる。
【００３２】
また、本発明の分離機能層最表面の平均孔径は１μｍ以下が好ましく、より好ましくは０．１μｍ以下、さらに好ましくは０．０１μｍ以下である。最表面の平均孔径が１μｍを超えると膜ファウリングが発生し易くなる傾向がある。ここで、分離機能層最表面の平均孔径は、走査型電子顕微鏡を用いて、複合膜の表面を３０，０００倍、６０，０００倍で画像写真撮影し、任意に選んだ計２０カ所の孔の長径と短径を測定した結果を数平均して求めることができる。
【００３３】
また分離機能層は、実質的には５μｍ以上のマクロボイドを有しない、厚さ５μｍ以上１００μｍ以下であることが必要であり、好ましくは５μｍ以上８０μｍ以下である。コート層の厚さが５μｍ以上であるとウイルス除去性が向上し、厚さ１００μｍ以下であると透過性能が向上する。ここで、分離機能層の厚さは、走査型電子顕微鏡を用いて、複合膜の断面を３，０００倍で画像写真撮影し、三次元網目構造が観察される範囲の長さを、任意に選んだ計１０カ所で測定した結果を数平均して求めることができる。
【００３４】
また本発明に係る支持膜は、厚さは６０μｍ以上４００μｍ以下が好ましく、より好ましくは１２０μｍ以上３５０μｍ以下である。支持膜の厚さが６０μｍ以上であれば外圧による座屈圧力が向上し、４００μｍ以下であると透過性能が向上する。ここで、支持膜の厚さは、走査型電子顕微鏡を用いて、複合膜の断面を１００倍、１０００倍で画像写真撮影し、球状構造が観察される範囲の長さを、任意に選んだ計１０カ所で測定した結果を数平均して求めることができる。
【００３５】
また球状構造の平均直径は０．１μｍ以上５μｍ以下が好ましく、より好ましくは０．５μｍ以上３μｍ以下である。平均直径が０．１μｍ以上の球状構造で構成される場合、透過性能が向上する。また平均直径が５μｍ以下に球状構造で構成される場合、物理的強度が向上する。ここで、球状構造の平均直径は、走査型電子顕微鏡を用いて、複合膜の断面を６，０００倍で画像写真撮影し、任意に選んだ計２０カ所の球状の直径を測定した結果を数平均して求めることができる。
【００３６】
本発明の分離膜におけるウイルス除去性能は、膜が捕捉すべき適切な性能を有しているか、また欠損があるかを判定するための非破壊性の試験によって定められる性能である。試験方法としては、例えば決まった大きさの指標菌を培養して、ウイルス原液は指標菌を約１．０×１０７ＰＦＵ／ｍｌの濃度を含有する様に蒸留水中で調製し、全ろ過を行う。原液中の菌濃度を分子に、透過液の菌濃度を分母にとり、その比を常用対数で表す。本分離膜のウイルス除去性能は、大きさが約２５ｎｍのバクテリオファージＭＳ−２（Ｂａｃｔｅｒｉｏｐｈａｇｅ ＭＳ−２ ＡＴＣＣ １５５９７−Ｂ１）を用いて行うことができる。ウイルス原液の除去性能評価を、例えば中空糸膜の場合では、中空糸２〜４本程度からなる長さ約２０ｃｍのガラス製モジュールを作製し、温度約２０℃、ろ過差圧約１０ｋＰａ（外圧）の条件でウイルス原液を送液して全ろ過して行うことができる。また平膜の場合では、例えば膜を直径４３ｍｍに切り出し、円筒のろ過ホルダーにセットして中空糸膜と同様な操作をすることで求めることができる。
【００３７】
本発明における純水透過性能は、供給水と透過水を区分する容器（モジュール）内に膜を組み込み、印加した圧力のものとに透過水量を測定することで評価できる。供給水に実質的には微粒子を含まない純水ないしは蒸留水を用いて行う。例えば中空糸膜の場合では、中空糸２〜４本程度からなる長さ約２０ｃｍのガラス製モジュールを作製し、温度約２０℃、ろ過差圧約１０ｋＰａ（外圧）の条件で純水を送液して全ろ過して行うことができる。また平膜の場合では、例えば膜を直径４３ｍｍに切り出し、円筒のろ過ホルダーにセットして中空糸膜と同様な操作をすることで求めることができる。
【００３８】
本発明における破断強度・破断伸度は、物性試験機を用いて試験長の長さ方向に引っ張った際の荷重−伸びの曲線が示す破断した時の強度・伸度を測定する。これらの測定については、引張試験機（（株）東洋ボールドウィン製ＴＥＮＳＩＬＯＮ（登録商標）／ＲＴＭ−１００）を用いて、水で湿潤させた複合膜を試験長５０ｍｍ、フルスケール５ｋｇの荷重でクロスヘッドスピード５０ｍｍ／分にて測定し、複合膜を変えて１０回実施した破断強力・伸度の測定結果から数平均することによって求めることができる。また破断強度は、破断強力（Ｎ）を複合膜の単位断面積（ｍｍ２）における破断強度（Ｎ／ｍｍ２＝Ｐａ）として求めることができる。
【００３９】
本発明の複合膜は、分離機能層において均一的な細孔形成と、セルロースエステルによる親水性の効果により、優れた耐汚れ性を示すことも特徴である。耐汚れ性について以下に説明する。一般的な精密ろ過膜や限外ろ過膜を用いた水処理方法では、ろ過工程において被処理水中の濁質成分などを阻止することによって膜面細孔の閉塞が進み、ろ過抵抗が上昇する。このために物理洗浄工程では、膜面付着した濁質成分などを膜細孔から除去するために、透過水側から膜外表面に向けて透過水や圧縮空気などの流体を流す逆圧洗浄を施す。この物理洗浄工程において、阻止した成分の一部が膜から剥離され、ろ過抵抗が下がる。しかしながら膜面で阻止した全ての成分を完全に除去することは難しく、膜に残る付着成分によってろ過抵抗は運転の継続と共に上昇を続けることになる。最終的には化学薬品を用いた薬液洗浄を施すが、ろ過抵抗が回復しない場合には膜モジュール自体を交換することになる。
【００４０】
このような長期的なろ過抵抗の上昇（度）を抑え、定流量（安定）運転を可能にするには、１回のろ過工程におけるろ過抵抗の上昇を抑制すると共に、物理洗浄工程を含む連続運転におけるろ過抵抗の上昇を抑制することが求められる。つまり、長期の安定運転には物理洗浄の回復性を含んだろ過抵抗値上昇の程度を下げることが重要となる。連続運転におけるろ過抵抗の上昇は、ろ過抵抗上昇度として以下のような手法で定量的に表される。
【００４１】
ろ過工程では、ろ過圧力１００ｋＰａで透過水量０．０６５ｍ３／ｍ２まで実施し、次いで逆圧洗浄工程では、逆洗圧力１５０ｋＰａで０．００２５ｍ３／ｍ２の水を透過側から膜外表面に向けて流すことを行い、再度、ろ過工程と逆圧洗浄工程をサイクルで１０回繰り返す。総ろ過水量を横軸に、算出したろ過抵抗を縦軸にプロットする。ろ過工程において一定時間あたりに得られる透過水量を記録し、ろ過圧力１００ｋＰａを、その透過水量で除することにより、その時におけるろ過抵抗値を求める。このプロットにおいて、２回目〜１０回目のろ過工程開始時のろ過抵抗９点を結んだ直線の傾きをろ過抵抗上昇度とする。ただし、９点が直線上に乗らない場合には、線形近似で直線の傾きを求めてろ過抵抗上昇度とする。通常、ろ過工程と逆圧洗浄工程を繰り返す膜ろ過運転において、ろ過抵抗上昇度が小さいほど耐汚れ性に優れ、長期的に安定運転できる優れた膜と云える。本発明の複合膜において、前記手法によって算出されるろ過抵抗上昇度は、２×１０１２／ｍ２以下が好ましく、１×１０１２／ｍ２以下がより好ましい。
【実施例】
【００４２】
以下に具体的な実施例を挙げて本発明を説明するが、本発明はこれら実施例により何ら限定されるものではない。ここで本発明のポリフッ化ビニリデン系複合膜に関する物性値、形態は以下の方法で測定した。
（１）溶融粘度
溶融粘度は、ＡＳＴＭ  Ｄ３８３５／２３２℃に剪断速度１００秒−１の条件下で測定した。
（２）溶液粘度
溶液粘度は、溶液を５０℃に保温して回転式デジタル粘度計（型式：ＰＶ-II＋Ｐｒｏ，米国ブルックフィールド社製）で測定した。
（３）ウイルス除去性能
ウイルス原液は、大きさが約２５ｎｍのバクテリオファージＭＳ−２（Ｂａｃｔｅｒｉｏｐｈａｇｅ ＭＳ−２ ＡＴＣＣ １５５９７−Ｂ１）を約１．０×１０７ＰＦＵ／ｍｌの濃度を含有する様に蒸留水中で調製した。ここで蒸留水は純水製造装置オートスチル（ヤマト科学製）の蒸留水を１２１℃で２０分間高圧蒸気滅菌したものを用いた。ウイルス原液の除去性能評価は、中空糸膜２〜４本程度からなる長さ約２０ｃｍのガラス製モジュールを作製し、温度約２０℃、ろ過差圧約１０ｋＰａ（外圧）の条件でウイルス原液を送液して、全ろ過した。ろ過液の採取は、ろ過した初期透過液の約１０ｍｌを破棄した後、測定用の透過液を約５ｍｌ採取し、０〜１０００倍に蒸留水で希釈した。Ｏｖｅｒｌａｙ  ａｇａｒ  ａｓｓａｙ、Ｓｔａｎｄａｒｄ  Ｍｅｔｈｏｄ  ９２１１−Ｄ（ＡＰＨＡ、１９９８、Ｓｔａｎｄａｒｄ  ｍｅｔｈｏｄｓ ｆｏｒ ｔｈｅ ｅｘａｍｉｎａｔｉｏｎ ｏｆ ｗａｔｅｒ ａｎｄ ｗａｓｔｅｗａｔｅｒ, １８ｔｈ ｅｄ．）の方法に基づいて、希釈した透過液１ｍｌを検定用シャーレに接種し、プラックを計数することによってバクテリオファージＭＳ−２の濃度を求めた。除去性能は対数で表した。例えば２ｌｏｇとは２ｌｏｇ１０のことであり、残存濃度が１００分の１であることを意味する。また透過液中にプラックがまったく計測されない場合、＞７ｌｏｇとした。
（４）純水透過性能
透水性能は、複合膜２〜４本程度からなるガラス製ミニモジュールを作製し、温度２５℃、ろ過差圧１６ｋＰａ（外圧）の条件で蒸留水を送液して全ろ過を行い、一定時間の透過水量（ｍ３）を測定して得た値を、単位時間（ｈｒ）、単位有効膜面積（ｍ２）、５０ｋＰａにおける値に換算して算出した。
（５）破断強度・伸度
引張試験機（（株）東洋ボールドウィン製ＴＥＮＳＩＬＯＮ（登録商標）／ＲＴＭ−１００）を用いて、水で湿潤させた複合膜を試験長５０ｍｍ、フルスケール５ｋｇの荷重でクロスヘッドスピード５０ｍｍ／分にて測定し、複合膜を変えて１０回実施した破断強力・伸度の測定結果から数平均することで求めた。また破断強度は、破断強力（Ｎ）を複合膜の単位断面積（ｍｍ２）における破断強度（Ｎ／ｍｍ２＝Ｐａ）として求めた。
（６）分離機能層の厚さ
走査型電子顕微鏡を用いて、複合膜の断面を３，０００倍で画像写真撮影し、三次元網目構造が観察される範囲の長さを、任意に選んだ計１０カ所で測定した結果を数平均して求めた。
（７）支持膜の厚さ
走査型電子顕微鏡を用いて、複合膜の断面を１００倍、１０００倍で画像写真撮影し、球状構造が観察される範囲の長さを、任意に選んだ計１０カ所で測定した結果を数平均して求めた。
（８）分離機能層外表面の平均孔径
走査型電子顕微鏡を用いて、複合膜の表面を３０，０００倍、６０，０００倍で画像写真撮影し、任意に選んだ計２０カ所の孔の長径と短径を測定した結果を数平均して求めた。
（９）三次元網目構造の平均孔径
走査型電子顕微鏡を用いて、複合膜の断面を６，０００倍、１０，０００倍で画像写真撮影し、任意に選んだ計２０カ所の孔の長径と短径を測定した結果を数平均して求めた。
（１０）球状構造の平均直径
走査型電子顕微鏡を用いて、複合膜の断面を６，０００倍で画像写真撮影し、任意に選んだ計２０カ所の球状の長径と短径を測定した結果を数平均して求めた。
（１１）複合膜（中空糸膜）の平均外径／内径
走査型電子顕微鏡を用いて、中空糸状の複合膜の断面を６０倍、１００倍で画像写真撮影し、任意に選んだ計１０カ所の外径及内径の長径と短径を測定した結果を数平均して求めた。
（１２）複合膜（中空糸膜）の平均厚み
走査型電子顕微鏡を用いて、複合膜の断面を６０倍、１００倍で画像写真撮影し、最外層から最内層端部までの長さを、任意に選んだ計１０カ所の測定した結果を数平均して求めた。
（１３）ろ過抵抗上昇度
中空糸膜６本からなる長さ約１５ｃｍの中空糸膜の両端部が開口したガラス製膜モジュールを作製した（図３）。ステンレス製加圧タンク（ＡＤＶＡＮＴＥＣ ＰＲＥＳＳＵＲＥ ＶＥＳＳＥＬ ＤＶ−１０、容量１０Ｌ）に原水を入れ（以下に原水タンクと云う）、ステンレス製加圧タンク（ＡＤＶＡＮＴＥＣ ＰＲＥＳＳＵＲＥ ＶＥＳＳＥＬ ＤＶ−４０、容量４０Ｌ））に純水製造装置オートスチル（ヤマト科学製）の蒸留水を１２１℃で２０分間高圧蒸気滅菌した蒸留水を入れた（以下に蒸留水タンクと云う）。なお原水には、琵琶湖水（濁度１．０ＮＴＵ以下，ＴＯＣ（全有機炭素）１．２ｍｇ／Ｌ，カルシウム濃度１５ｍｇ／Ｌ，ケイ素濃度０．５，マンガン濃度０．０１ｍｇ／Ｌ以下，鉄濃度０．０１ｍｇ／以下）を用いた。
【００４３】
評価装置の構成は、ガラス製膜モジュールのＡ、Ｄの端部に接続型２方コック（ＰＴＦＥ製）、Ｃ、Ｄの端部に接続型３方コック（ＰＴＦＥ製）を取り付けた。ガラス製膜モジュールのＢ端部の２方コックと原水タンク供給口を内径φ６ｍｍのＰＴＦＥチューブで接続し、原水供給ラインとした。また同様のチューブでＡ，Ｃ端部のコックと蒸留水タンク供給口に接続して、蒸留水供給ラインとした。まずＡ端部とＣ端部のコックを閉止し、原水タンク内に１００ＫＰａに調整した圧縮空気を印加し、Ｂ端部とＤ端部のコックを開くことで原水タンクからガラス製膜モジュール内に原水（湖水）を供給して外圧全ろ過を行うろ過工程とした。
【００４４】
透過水の重量をパソコンに接続した電子天秤（ＡＮＤ ＨＦ−６０００）で５秒毎に測定し、連続記録プログラムＡＮＤ ＲｓＣｏｍ ｖｅｒ．２．４０を用いて記録した。本実験で得られるデータは５秒あたりの透過水重量（ｇ）から、ろ過抵抗を以下に示す式を用いて算出した。
【００４５】
ろ過抵抗（１／ｍ） ＝ろ過圧力（ｋＰａ）×１０３ ×５×膜面積（ｍ２）×１０６ ／（粘度（Ｐａ・ｓ）×（５秒あたりの透過水重量）×密度（ｇ／ｃｍ３））
透過水が流量０．０００２５（ｍ３／ｍ２）になった時点で、ガラス製膜モジュールのＢ端部の原水ライン３方コック、及びＤ端部の２方コックを閉として原水供給を停止した。引き続き、蒸留水タンク内に１５０ｋＰａに調整した圧縮空気印加し、逆洗水としてＡ端部の２方コックを開いて蒸留水を中空糸内部に流し、Ｃ端部の３方コックを排出側に開いて逆洗排水が１０ｍｌになるまで系外に流して逆洗工程とした。以上のろ過工程と逆洗工程を一つの操作として、設置モジュール対して１０回連続して実施し、総ろ過水量を横軸に、算出したろ過抵抗を縦軸にプロットした。
【００４６】
ここでプロットの開始は、各回のろ過開始３０秒後からとした。また、ろ過抵抗の上昇に伴い透水量が減少するため、５秒ごとの増加量の絶対値が減少する。ろ過抵抗は増加量から前記式に従って算出するため、増加量が減少するとそのばらつきが算出されるろ過抵抗に与える影響が大きくなる。従って、透水量の減少が著しい場合には、適宜作成したグラフの移動平均近似をとってグラフを修正した。
【００４７】
ろ過実験の結果から作成した総ろ過水量−ろ過抵抗のグラフ、場合によっては前記グラフの移動平均近似をとったグラフにおいて、総ろ過水量とろ過抵抗の関係から、２〜１０回目のろ過工程開始時のろ過抵抗９点を結んだ直線の傾きをろ過抵抗上昇度とした。ただし、９点が直線上に乗らない場合には、線形近似で直線の傾きを求めてろ過抵抗上昇度（×１０１２／ｍ２）とした。
＜実施例１＞
重量平均分子量４２万のフッ化ビニリデンホモポリマー３８重量％とγ−ブチロラクトン６２重量％を１６０℃で溶解して支持膜用溶液を得た。また溶融粘度４７００Ｐａ・ｓのフッ化ビニリデンホモポリマー１０重量％、セルロースアセテート（イーストマンケミカル社、ＣＡ４３５−７５５：三酢酸セルロース、ＣＡ３９８−３：二酢酸セルロース）６重量％、Ｎ−メチル−２−ピロリドンを８４重量％の割合として温度１４０℃で溶解し、溶液粘度４６Ｐａ・ｓのコート溶液を得た。この支持膜用溶液を２重管状紡糸ノズルの外側スリットから、γ−ブチロラクトン８５重量％水溶液を２重管状紡糸ノズルの中心パイプから共に同心円状に押し出し、凝固温度が１０℃のγ−ブチロラクトン８５重量％水溶液中で固化させた後、１．５倍の延伸工程、脱溶媒工程、乾燥工程を経て支持膜を得た。この支持膜をコートノズル内に供給し、一方で得られたコート溶液を供給して支持膜をコーティングしながら引き出して、空走時間１秒で凝固浴温度が２５℃の水中で凝固させる工程、脱溶媒工程を経て中空糸状の複合膜（以後、複合中空糸膜と呼ぶ。）を得た。
【００４８】
得られた複合中空糸膜の構造形態は、外径が１３５２μｍ、内径が７２８μｍ、分離機能層の平均厚さが５０μｍ、分離機能層外表面の平均孔径が０．０３μｍ、三次元網目構造の平均孔径が０．３μｍ、支持膜の厚さが２６２μｍ、球状（構造）の平均直径が２．６μｍであった。純水透過性能が０．４３ｍ３／ｍ２／ｈｒ、ウイルス除去性能が＞７ｌｏｇ、破断強度が１１．９ＭＰａ、破断伸度５３％であり、琵琶湖水におけるろ過抵抗上昇度が０．５５×１０１２／ｍ２を示す、耐汚れ性に優れた複合中空糸膜であった。なお評価結果を表１にまとめた。
＜実施例２＞
溶融粘度４７００Ｐａ・ｓのフッ化ビニリデンホモポリマー１０重量％、セルロースアセテート（イーストマンケミカル社、ＣＡ４３５−７５Ｓ：三酢酸セルロース、ＣＡ３９８−３：二酢酸セルロース）９．６重量％、Ｎ−メチル−２−ピロリドンを８０．４重量％の割合として温度１４０℃で溶解し、溶液粘度７６Ｐａ・ｓのコート溶液を得た。実施例１と同様の支持膜用溶液を用いて支持膜を得た。この支持膜をコートノズル内に供給し、一方で得られたコート溶液を供給して支持膜をコーティングしながら引き出して、空走時間１秒で凝固浴温度が２５℃の水中で凝固させる工程、脱溶媒工程を経て複合中空糸膜を得た。
【００４９】
得られた複合中空糸膜の構造形態は、外径が１３６０μｍ、内径が７３６μｍ、分離機能層の平均厚さが５２μｍ、分離機能層外表面の平均孔径が０．０２μｍ、三次元網目構造の平均孔径が０．４μｍ、支持膜の厚さが２６０μｍ、球状（構造）の平均直径が２．６μｍであった。純水透過性能が０．３２ｍ３／ｍ２／ｈｒ、ウイルス除去性能が＞７ｌｏｇ、破断強度が１２．９ＭＰａ、破断伸度４５％であり、琵琶湖水におけるろ過抵抗上昇度は、０．２１×１０１２／ｍ２を示す、耐汚れ性に優れた複合中空糸膜であった。なお評価結果を表１にまとめた。
＜実施例３＞
溶融粘度４７００Ｐａ・ｓのフッ化ビニリデンホモポリマー１２重量％、セルロースアセテート（イーストマンケミカル社、ＣＡ４３５−７５Ｓ：三酢酸セルロース、ＣＡ３９８−３：二酢酸セルロース）６重量％、ジメチルスルホキシドを８２重量％の割合として温度１４０℃で溶解し、溶液粘度８０Ｐａ・ｓのコート溶液を得た。実施例１と同様の支持膜用溶液を用いて支持膜を得た。この支持膜をコートノズル内に供給し、一方で得られたコート溶液を供給して支持膜をコーティングしながら引き出して、空走時間１秒で凝固浴温度が２５℃の水中で凝固させる工程、脱溶媒工程を経て複合中空糸膜を得た。
【００５０】
得られた複合中空糸膜の構造形態は、外径が１３６３μｍ、内径が７１３μｍ、分離機能層の平均厚さが６４μｍ、分離機能層外表面の平均孔径が０．０２μｍ、三次元網目構造の平均孔径が０．４μｍ、支持膜の厚さが２６１μｍ、球状（構造）の平均直径が２．７μｍであった。純水透過性能が０．３２ｍ３／ｍ２／ｈｒ、ウイルス除去性能が＞７ｌｏｇ、破断強度が１２．２ＭＰａ、破断伸度４３％であり、琵琶湖水におけるろ過抵抗上昇度は、２．０×１０１２／ｍ２を示す、耐汚れ性に優れた複合中空糸膜であった。なお評価結果を表１にまとめた。
＜実施例４＞
溶融粘度２８００Ｐａ・ｓのフッ化ビニリデンホモポリマー１０重量％、セルロースアセテート（イーストマンケミカル社、ＣＡ４３５−７５Ｓ：三酢酸セルロース、ＣＡ３９８−３：二酢酸セルロース）４重量％、Ｎ−メチル−２−ピロリドンを８２重量％の割合として温度１４０℃で溶解し、溶液粘度８．６Ｐａ・ｓのコート溶液を得た以外は、実施例１と同様の条件下に支持膜にコーティングして複合中空糸膜を得た。
【００５１】
得られた複合中空糸膜の構造形態は、外径が１３７１μｍ、内径が７１７μｍ、分離機能層の平均厚さが６０μｍ、分離機能層外表面の平均孔径が０．０２μｍ、三次元網目構造の平均孔径が０．４μｍ、支持膜の厚さが２６７μｍ、球状（構造）の平均直径が２．５μｍであって、純水透過性能が０．３９ｍ３／ｍ２／ｈｒ、ウイルス除去性能が＞７ｌｏｇであった。また破断強度が８．２ＭＰａ、破断伸度４３％であり、琵琶湖水におけるろ過抵抗上昇度は、１．３×１０１２／ｍ２を示す、耐汚れ性に優れた複合中空糸膜であった。なお評価結果を表１にまとめた。
＜実施例５＞
溶融粘度４７００Ｐａ・ｓのフッ化ビニリデンホモポリマー１４重量％、セルロースアセテート（イーストマンケミカル社、ＣＡ４３５−７５Ｓ：三酢酸セルロース、ＣＡ３９８−３：二酢酸セルロース）２重量％、Ｎ−メチル−２−ピロリドンを８４重量％の割合として温度１４０℃で溶解し、溶液粘度６８Ｐａ・ｓのコート溶液を得た。実施例１と同様の支持膜用溶液を用いて支持膜を得た。この支持膜をコートノズル内に供給し、一方で得られたコート溶液を供給して支持膜をコーティングしながら引き出して、空走時間１秒で凝固浴温度が２５℃の水中で凝固させる工程、脱溶媒工程を経て複合中空糸膜を得た。
【００５２】
得られた複合中空糸膜の構造形態は、外径が１３８３μｍ、内径が７１３μｍ、分離機能層の平均厚さが７４μｍ、分離機能層外表面の平均孔径が０．０２μｍ、三次元網目構造の平均孔径が０．４μｍ、支持膜の厚さが２６１μｍ、球状（構造）の平均直径が２．７μｍであって、純水透過性能が０．３０ｍ３／ｍ２／ｈｒ、ウイルス除去性能が＞７ｌｏｇ、破断強度が１１．２ＭＰａ、破断伸度４４％であり、琵琶湖水におけるろ過抵抗上昇度は、１．９×１０１２／ｍ２を示す、耐汚れ性に優れた複合中空糸膜であった。なお評価結果を表１にまとめた。
【００５３】
【表１】
2010094670.tif 000003
【００５４】
＜比較例１＞
空走時間を１０秒にする以外は実施例１の条件で行った。
【００５５】
得られた複合中空糸膜の構造形態は、外径が１３４８μｍ、内径が７２２μｍ、分離機能層の平均厚さが５１μｍ、分離機能層外表面の平均孔径が０．０６μｍ、三次元網目構造の平均孔径が１．３μｍ、支持膜の厚さが２６２μｍ、球状（構造）の平均直径が２．６μｍであった。純水透過性能が０．４１ｍ３／ｍ２／ｈｒ、ウイルス除去性能が４．８ｌｏｇ、破断強力が１１．２ＭＰａ、破断伸度４８％であり、琵琶湖水におけるろ過抵抗上昇度は、０．６１×１０１２／ｍ２を示した。膜特性としては、純水透過性能、破断強伸度、高く維持し、ろ過抵抗上昇度が低く耐汚れ性にも優れていたが、ウイルス除去性が低下した。なお評価結果を表２にまとめた。
＜比較例２＞
溶融粘度７００Ｐａ・ｓのフッ化ビニリデンホモポリマー１０重量％、セルロースアセテート（イーストマンケミカル社、ＣＡ４３５−７５Ｓ：三酢酸セルロース）４重量％、Ｎ−メチル−２−ピロリドンを８６重量％の割合として温度１１０℃で溶解し、溶液粘度０．４Ｐａ・ｓのコート溶液を得た以外は、実施例１と同様の条件で支持膜にコーティングして複合中空糸膜を得た。
【００５６】
得られた複合中空糸膜の構造形態は、外径が１３４０μｍ、内径が７５０μｍ、分離機能層の平均厚さが３５μｍ、分離機能層外表面の平均孔径が０．０４μｍ、支持膜の厚さが２６０μｍ、球状（構造）の平均直径が２．６μｍであったが、三次元網目構造内（断面）に孔径５μｍを超えるマクロボイドが多数みられた。純水透過性能が０．１８ｍ３／ｍ２／ｈｒ、ウイルス除去性能が１．２ｌｏｇであった。また破断強度が７．０ＭＰａ、破断伸度５５％であり、琵琶湖水におけるろ過抵抗上昇度は、０．７３×１０１２／ｍ２を示したが、ウイルス除去性能、純水透過性能、および破断強度が顕著に低下した。なお評価結果を表２にまとめた。
＜比較例３＞
溶融粘度７００Ｐａ・ｓのフッ化ビニリデンホモポリマー１０重量％、セルロースアセテート（イーストマンケミカル社、ＣＡ４３５−７５Ｓ：三酢酸セルロース）８重量％、Ｎ−メチル−２−ピロリドンを８２重量％の割合として温度１１０℃で溶解し、溶液粘度４．７Ｐａ・ｓのコート溶液を得た以外は、実施例１と同様の条件で支持膜にコーティングして複合中空糸膜を得た。
【００５７】
得られた複合中空糸膜の構造形態は、外径が１３４２μｍ、内径が７４０μｍ、分離機能層の平均厚さが３８μｍ、分離機能層外表面の平均孔径が０．０２μｍ、支持膜の厚さが２６３μｍ、球状（構造）の平均直径が２．６μｍであったが、三次元網目構造内（断面）に孔径５μｍを超えるマクロボイドが多数みられた。純水透過性能が０．０４ｍ３／ｍ２／ｈｒ、ウイルス除去性能が１．７ｌｏｇであった。また破断強度が７．１ＭＰａ、破断伸度３２％であり、琵琶湖水におけるろ過抵抗上昇度は、２．３×１０１２／ｍ２を示した。膜特性としては、ウイルス除去性能、透水性能、破断強度が顕著に低下した。なお評価結果を表２にまとめた。
＜比較例４＞
溶融粘度２２００Ｐａ・ｓのフッ化ビニリデンホモポリマー１０重量％、セルロースアセテート（イーストマンケミカル社、ＣＡ４３５−７５Ｓ：三酢酸セルロース）４重量％、Ｎ−メチル−２−ピロリドンを８６重量％の割合に温度１１０℃で溶解し、溶液粘度１．７Ｐａ・ｓコート溶液を得た以外は、実施例１と同様の条件で支持膜にコーティングして複合中空糸膜を得た。
【００５８】
得られた複合中空糸膜の構造形態は、外径が１３４５μｍ、内径が７１５μｍ、分離機能層の平均厚さが５０μｍ、分離機能層外表面の平均孔径が０．０３μｍ、支持膜の厚さが２６５μｍ、球状（構造）の平均直径が２．６μｍであったが、三次元網目構造内（断面）に孔径５μｍを超えるマクロボイドが数カ所みられた。純水透過性能が０．２６ｍ３／ｍ２／ｈｒ、ウイルス除去性能が４．２ｌｏｇであった。また破断強度が７．６ＭＰａ、破断伸度５０％であり、琵琶湖水におけるろ過抵抗上昇度は、０．８３×１０１２／ｍ２を示した。膜特性としては、耐汚れ性に優れていたが、ウイルス除去性能、破断強度が顕著に低下した。なお評価結果を表２にまとめた。
＜比較例５＞
溶融粘度２２００Ｐａ・ｓのフッ化ビニリデンホモポリマー１０重量％、セルロースアセテート（イーストマンケミカル社、ＣＡ４３５−７５Ｓ：三酢酸セルロース）８重量％、Ｎ−メチル−２−ピロリドンを８２重量％の割合に温度１１０℃で溶解し、溶液粘度８．６Ｐａ・ｓコート溶液を得た以外は、実施例１と同様の条件で支持膜にコーティングして複合中空糸膜を得た。
【００５９】
得られた複合中空糸膜の構造形態は、外径が１３５０μｍ、内径が７０６μｍ、分離機能層の平均厚さが５５μｍ、分離機能層外表面の平均孔径が０．０３μｍ、支持膜の厚さが２６７μｍ、球状（構造）の平均直径が２．６μｍであったが、三次元網目構造内（断面）に孔径５μｍを超えるマクロボイドが多数みられた。純水透過性能が０．２８ｍ３／ｍ２／ｈｒ、ウイルス除去性能が３．８ｌｏｇであった。また破断強度が７．０ＭＰａ、破断伸度４２％であり、琵琶湖水におけるろ過抵抗上昇度は、０．７８×１０１２／ｍ２を示した。膜特性としては、耐汚れ性に優れていたがウイルス除去性能、破断強度が顕著に低下した。なお評価結果を表２にまとめた。
＜比較例６＞
溶融粘度７００Ｐａ・ｓのフッ化ビニリデンホモポリマー１４重量％、セルロースアセテート（イーストマンケミカル社、ＣＡ４３５−７５Ｓ：三酢酸セルロース）３重量％、Ｎ−メチル−２−ピロリドン７７重量％、ポリオキシエチレンヤシ油脂肪酸ソルビタン（三洋化成株式会社、商品名イオネット（登録商標）Ｔ-２０Ｃ）３重量％、水を３重量％の割合に温度９５℃で溶解し、溶液粘度０．６Ｐａ・ｓコート溶液を得た以外は、実施例１と同様の条件で支持膜にコーティングして複合中空糸膜を得た。
【００６０】
得られた複合中空糸膜の構造形態は、外径が１３４５μｍ、内径が７３９μｍ、分離機能層の平均厚さが３８μｍ、分離機能層外表面の平均孔径が０．０２μｍ、支持膜の厚さが２６５μｍ、球状（構造）の平均直径が２．６μｍであって、純水透過性能が０．１６ｍ３／ｍ２／ｈｒ、ウイルス除去性能が３．２ｌｏｇであったが、三次元網目構造内（断面）に孔径５μｍを超えるマクロボイドが多数みられた。また破断強度が７．８ＭＰａ、破断伸度８５％であり、琵琶湖水におけるろ過抵抗上昇度は、２．３×１０１２／ｍ２を示した。膜特性としては、ウイルス除去性能、純水透過性能、および破断強度が顕著に低下した。なお評価結果を表２にまとめた。
＜比較例７＞
溶融粘度２０００Ｐａ・ｓのフッ化ビニリデンホモポリマー１０重量％をＮ−メチル−２−ピロリドンを９０重量％の割合として温度１４０℃で溶解し、溶液粘度１３Ｐａ・ｓコート溶液を得た以外は、実施例１と同様の条件で支持膜にコーティングして複合中空糸膜を得た。
【００６１】
得られた複合中空糸膜の構造形態は、外径が１３８０μｍ、内径が７４２μｍ、分離機能層に孔径５μｍを超えるマクロボイドが多数みられた。膜特性としては、純水透過性能が０．５５ｍ３／ｍ２／ｈｒ、ウイルス除去性能が２．２ｌｏｇ、破断強度が７．４ＭＰａ、破断伸度８０％であり、琵琶湖水におけるろ過抵抗上昇度は、２．４×１０１２／ｍ２を示した。なお評価結果を表２にまとめた。
【００６２】
【表２】
2010094670.tif 000004
【産業上の利用可能性】
【００６３】
本発明によればコーティングによる簡便な方法で高いウイルス除去性能、純水透過性能、かつ物理的強度を有するコーティング層を積層したポリフッ化ビニリデン系複合膜を製造する方法、及びポリフッ化ビニリデン系複合膜を提供する。これにより水処理用途に使用した場合、透過水の水質向上と長期再生使用が可能になる。
【図３】
2010094670.tif 000005
【図１】
2010094670.tif 000006
【図２】
2010094670.tif 000007